(57)【要約】【課題】  化粧板において、外観上のデザイン等に影響を与えることなく、安定的な抗菌作用を持続的に発揮させる。【解決手段】  化粧板１０は、コア層１２と、このコア層１２に積層される化粧層１４と、コア層１２の化粧層１４とは反対側の面に積層される最下層１６とから成っている。これらの化粧板１０を構成する各層のうち、少なくとも化粧層１４には、アパタイト系セラミックスに銀イオンを化学結合させた銀系無機抗菌剤が含有されている。この抗菌剤を含有する層は、平均粒子径が０．１μ〜５μｍの抗菌剤を、基材に含浸される樹脂１００重量部に対して０．２重量部〜２重量部添加して形成される。【選択図】        図１
2008100418.tif 000002
【特許請求の範囲】
【請求項１】
コア層と前記コア層に積層される化粧層とを少なくとも備えた化粧板において、前記化粧板を構成する各層のうち、少なくとも化粧層に抗菌剤が含有され、前記抗菌剤は、アパタイト系セラミックスに抗菌性金属イオンを化学結合させた金属系無機抗菌剤であることを特徴とする化粧板。
【請求項２】
請求項１に記載された化粧板であって、前記金属系無機抗菌剤は、前記抗菌性金属イオンが銀イオンである銀系無機抗菌剤であることを特徴とする化粧板。
【請求項３】
請求項２に記載された化粧板であって、前記銀系無機抗菌剤には、前記銀イオンの溶出を安定させる亜鉛イオンも含有されていることを特徴とする化粧板。
【請求項４】
請求項１乃至請求項３のいずれかに記載された化粧板であって、前記アパタイト系セラミックスに抗菌性金属イオンを化学結合させた金属系無機抗菌剤の平均粒子径が０．１μｍ〜５μｍであることを特徴とする化粧板。
【請求項５】
請求項１乃至請求項４のいずれかに記載された化粧板であって、前記化粧板を構成する各層のうち、前記抗菌剤を含有する層は、基材に含浸される樹脂１００重量部に対して０．２重量部〜２重量部の前記抗菌剤を添加して形成されていることを特徴とする化粧板。
【請求項６】
請求項１乃至請求項５のいずれかに記載された化粧板であって、前記コア層の前記化粧層とは反対側の面に更に最下層が積層されていることを特徴とする化粧板。
【請求項７】
コア層に、少なくとも化粧層を積層して化粧板を製造する化粧板の製造方法において、前記化粧板を構成する各層のうち、少なくとも化粧層に抗菌剤を含有させる化粧板の製造方法において、前記抗菌剤として、アパタイト系セラミックスに抗菌性金属イオンを化学結合させた金属系無機抗菌剤を含有させることを特徴とする化粧板の製造方法。
【請求項８】
請求項７に記載された化粧板の製造方法であって、前記金属系無機抗菌剤として、前記抗菌性金属イオンが銀イオンである銀系無機抗菌剤を使用することを特徴とする化粧板の製造方法。
【請求項９】
請求項８に記載された化粧板の製造方法であって、前記銀系無機抗菌剤に、前記銀イオンの溶出を安定させる亜鉛イオンも含有させることを特徴とする化粧板の製造方法。
【請求項１０】
請求項７乃至請求項９のいずれかに記載された化粧板の製造方法であって、平均粒子径が０．１μｍ〜５μｍである前記アパタイト系セラミックスに抗菌性金属イオンを化学結合させた金属系無機抗菌剤を含有させることを特徴とする化粧板の製造方法。
【請求項１１】
請求項７乃至請求項１０のいずれかに記載された化粧板の製造方法であって、前記化粧板を構成する各層のうち前記抗菌剤を含む層を、基材に含浸される樹脂１００重量部に対して０．２重量部〜２重量部の前記抗菌剤を添加して、前記基材に含浸して形成することを特徴とする化粧板の製造方法。
【請求項１２】
請求項７乃至請求項１１のいずれかに記載された化粧板の製造方法であって、前記コア層の前記化粧層とは反対側の面に更に最下層を積層することを特徴とする化粧板の製造方法。
【発明の詳細な説明】
【技術分野】
【０００１】
本発明は、化粧板とその製造方法に関し、特に、抗菌作用、防黴作用を持続的に発揮することができる化粧板及びその製造方法の改良に関するものである。
【背景技術】
【０００２】
メラミン樹脂化粧板等の化粧板は、表面が硬く、耐熱性や耐汚染性に優れ、意匠性においても美しい外観を有することから、病院や学校等の公共施設、各種事業所における机やテーブル、ロッカーの扉、トイレブースの間仕切り等としても、幅広く使用されている。
【０００３】
近年においては、このような化粧板については、外観上のデザインのみならず、病院等の内装においては院内感染を防止する観点から、学校等の公共施設や事業所等においては衛生を保持する観点から、更に雑菌や黴に対する抗菌性や防黴性が要求されるに至っている。
【０００４】
この場合、これらの施設等で使用される一般的な化粧板は、化粧紙等の基材にメラミン樹脂ワニスを含浸させた後、クラフト紙にフェノール樹脂を含浸させたフェノール樹脂含浸紙を所定枚数重ね加熱加圧することにより製造されるが、ここで基材に含浸されるメラミン樹脂ワニスは、メラミンとホルマリンとの縮合生成物を主成分とした水溶性樹脂ワニスであり、それ自体では充分な抗菌性や防黴性を有しない。
【０００５】
この点を考慮して、これらのメラミン樹脂ワニス中に、種々の抗菌剤を含有させた抗菌性化粧板が提供されるに至っている。その一つとして、抗菌剤として、主に、塩化ベンザルコニウム系銀化合物である第４級アンモニウム塩をメラミン樹脂ワニス中に含有させることが行われている。しかし、第４級アンモニウム塩は、メラミン樹脂の反応を阻害するという問題点を有している。
【０００６】
また、単体金属の微粒子を抗菌剤として、メラミン樹脂ワニス中に含有させる方法も行われている。しかし、単体金属の微粒子は、水溶性であるメラミン樹脂ワニス中で沈降して、分散しにくいタメ、その抗菌作用を安定的に発揮させることができない問題があった。
【０００７】
更には、これらの問題点を考慮して、銀イオン等の金属イオンを担持したゼオライトを抗菌剤として、メラミン樹脂ワニス中に含有させることも提案されている（例えば、特許文献１参照）。この金属イオンを担持したゼオライトは、その表面が電解質で覆われているため、水溶性メラミン樹脂には分散するが、その抗菌作用を持続的に発揮させることができない問題があった。
【０００８】
このように、従来は、化粧板として美しい外観を維持しつつ、抗菌剤を適切に分散させて、その抗菌作用や防黴作用を安定的に発揮しつつ、同時に、その抗菌作用や防黴作用を持続的に発揮することができる抗菌性化粧板は提供されていなかったのが実情である。
【特許文献１】特開平８−２１６３４７号公報
【発明の開示】
【発明が解決しようとする課題】
【０００９】
本発明が解決しようとする課題は、上記の問題点に鑑み、外観上のデザイン等に影響を与えることなく、抗菌剤を適切に分散させて、その抗菌作用や防黴作用を安定的に発揮しつつ、同時に、その抗菌作用や防黴作用を持続的に発揮することができる化粧板、及び、その製造方法を提供することにある。
【課題を解決するための手段】
【００１０】
本発明は、上記の課題を解決するための第１の手段として、コア層とコア層に積層される化粧層とを少なくとも備えた化粧板において、化粧板を構成する各層のうち、少なくとも化粧層に抗菌剤が含有され、抗菌剤は、アパタイト系セラミックスに抗菌性金属イオンを化学結合させた金属系無機抗菌剤であることを特徴とする化粧板を提供するものである。
【００１１】
本発明は、上記の課題を解決するための第２の手段として、上記第１の解決手段において、金属系無機抗菌剤は、抗菌性金属イオンが銀イオンである銀系無機抗菌剤であることを特徴とする化粧板を提供するものである。
【００１２】
本発明は、上記の課題を解決するための第３の手段として、上記第２の解決手段において、銀系無機抗菌剤には、銀イオンの溶出を安定させる亜鉛イオンも含有されていることを特徴とする化粧板を提供するものである。
【００１３】
本発明は、上記の課題を解決するための第４の手段として、上記第１乃至第３のいずれかの解決手段において、アパタイト系セラミックスに抗菌性金属イオンを化学結合させた金属系無機抗菌剤の平均粒子径が０．１μｍ〜５μｍであることを特徴とする化粧板を提供するものである。
【００１４】
本発明は、上記の課題を解決するための第５の手段として、上記第１乃至第４のいずれかの解決手段において、化粧板を構成する各層のうち、抗菌剤を含有する層は、基材に含浸される樹脂１００重量部に対して０．２重量部〜２重量部の抗菌剤を添加して形成されていることを特徴とする化粧板を提供するものである。
【００１５】
本発明は、上記の課題を解決するための第６の手段として、上記第１乃至第５のいずれかの解決手段において、コア層の化粧層とは反対側の面に更に最下層が積層されていることを特徴とする化粧板を提供するものである。
【００１６】
また、本発明は、上記第１乃至第６のいずれかの解決手段である化粧板を製造することができる下記の解決手段をも提供するものである。具体的には、本発明は、上記の課題を解決するための第７の手段として、コア層に、少なくとも化粧層を積層して化粧板を製造する化粧板の製造方法において、化粧板を構成する各層のうち、少なくとも化粧層に抗菌剤を含有させる化粧板の製造方法において、抗菌剤として、アパタイト系セラミックスに抗菌性金属イオンを化学結合させた金属系無機抗菌剤を含有させることを特徴とする化粧板の製造方法を提供するものである。
【００１７】
本発明は、上記の課題を解決するための第８の手段として、上記第７の解決手段において、金属系無機抗菌剤として、抗菌性金属イオンが銀イオンである銀系無機抗菌剤を使用することを特徴とする化粧板の製造方法を提供するものである。
【００１８】
本発明は、上記の課題を書け逸するための第９の手段として、上記第８の解決手段において、銀系無機抗菌剤に、銀イオンの溶出を安定させる亜鉛イオンも含有させることを特徴とする化粧板の製造方法を提供するものである。
【００１９】
本発明は、上記の課題を解決するための第１０の手段として、上記第７乃至第９のいずれかの解決手段において、平均粒子径が０．１μｍ〜５μｍであるアパタイト系セラミックスに抗菌性金属イオンを化学結合させた金属系無機抗菌剤を含有させることを特徴とする化粧板の製造方法を提供するものである。
【００２０】
本発明は、上記の課題を解決するための第１１の手段として、上記第７乃至第１０のいずれかの解決手段において、化粧板を構成する各層のうち抗菌剤を含む層を、基材に含浸される樹脂１００重量部に対して０．２重量部〜２重量部の抗菌剤を添加して、基材に含浸して形成することを特徴とする化粧板の製造方法を提供するものである。
【００２１】
本発明は、上記の課題を解決するための第１２の手段として、上記第７乃至第１１のいずれかの解決手段において、コア層の化粧層とは反対側の面に更に最下層を積層することを特徴とする化粧板の製造方法を提供するものである。
【発明の効果】
【００２２】
本発明によれば、上記のように、化粧板のうち、少なくとも、最表面に位置し、かつ、多種多様な外観を選択することができる化粧板の化粧層に、アパタイト系セラミックスに銀イオン等の抗菌性金属イオンを化学結合させた金属系無機抗菌剤を含有させているため、この抗菌剤と空気その他の外部物質との効果的な接触効率を確保して抗菌作用や防黴作用を適切に発揮させることができ、特に、この抗菌剤が水溶性のメラミン樹脂ワニス中にコロイド状に分散して基材である化粧紙に均一に含浸するため、その抗菌作用や防黴作用を、安定的に発揮することができると同時に、抗菌作用や防黴作用を長期にわたって持続的に発揮させることができる実益がある。
【００２３】
この場合、本発明によれば、上記のように、アパタイト系セラミックスに銀イオン等の抗菌性金属イオンを化学結合させた金属系無機抗菌剤の平均粒子径を適切に調整しているため、良好で安定的な抗菌作用及び防黴作用を長期にわたって持続的に発揮させることができる実益がある。
【００２４】
同様に、本発明によれば、上記のように、アパタイト系セラミックスに銀イオン等の抗菌性金属イオンを化学結合させた金属系無機抗菌剤のベース樹脂に対する含有量（重量％）を適切に調整しているため、充分な抗菌作用及び防黴作用を確保しつつ、不必要なコストの高騰を防止することができる実益がある。
【発明を実施するための最良の形態】
【００２５】
本発明の実施の形態を図面を参照しながら詳細に説明すると、図１は、本発明の化粧板１０を示し、この化粧板１０は、図１に示すように、コア層１２と、このコア層１２に積層された表面の化粧層１４と、コア層１２の化粧層１４とは反対側の面に積層された最下層１６とから成っている。この化粧板１０は、コア層１２、化粧層１４、最下層１６を各々形成した後、これらを重ね合わせて加熱加圧成形して、図１に示すように、各層を積層することにより製造することができる。
【００２６】
＜１．化粧層＞
表面に配置される化粧層１４は、その本来の材質には、特に限定はなく、本発明においても、通常の化粧板１０と同様に、メラミン樹脂等の熱硬化性樹脂を含有する液状のワニスを調製し、これをグラビア印刷紙等の紙基材に含浸させた後、加熱乾燥により溶剤を除去して、熱硬化性樹脂を半硬化させた状態のプリプレグを使用することができる。なお、この場合、ワニスを紙基材に含浸させる方法も、特に限定はなく、通常行われるキスコーターを用いる方法を採ることもできるし、ディップによる方法を採ることもできる。
【００２７】
また、このワニスを含浸させる紙基材としては、セルロース（パルプ）に顔料（チタン白など）をすきこんだ抄造紙に模様を印刷した印刷紙を使用することができる。また、その坪量としても特に限定されないが、通常と同様、８０〜１５０ｇ／ｍ2のものを用いることができる。
【００２８】
また、この紙基材に含浸させるワニスに含有させる樹脂としても、特に限定はなく、通常使用されるメラミン樹脂の他、例えば、フェノール樹脂、ユリア樹脂、エポキシ樹脂等、又は、これらを混合したもの等も必要に応じて使用することができる。これらの樹脂成分は、化粧層１４の表面を硬化させると共に、化粧層１４の表面に耐熱性や耐汚染性等の優れた性能を付与するものである。
【００２９】
＜２．コア層＞
コア層１２は、化粧板１０全体の厚み調整や、化粧板１０に、剛性や、また、添加剤の種類によっては湿気に対するバリア性、不燃性等を付与するために用いられる。このコア層１２も、特に、その本来の材質に限定はないが、化粧層１４と同様に、基材に樹脂ワニスを含浸させた後、樹脂成分を半硬化させたプリプレグを使用することができる。
【００３０】
この場合、基材としては、通常の化粧板と同様、クラフト紙を使用することができる。クラフト紙を用いる場合の坪量は特に限定されないが、通常、５０〜２５０ｇ／ｍ2                                                                               のものを使用することができる。また、その他、目的に応じて、天然有機繊維、ガラス等の無機繊維、ポリエステル等の合成繊維などを単独もしくは混紡、混抄により複数種用いた紙、織布、あるいは不織布等を使用することもできる。
【００３１】
また、これらの基材に含浸させるワニスに含有させる樹脂成分にも、特に限定はないが、メラミン樹脂、フェノール樹脂、エポキシ樹脂の他、メラミン樹脂とフェノール樹脂の共縮合体やフェノール樹脂とエポキシ樹脂の共縮合体を使用することもでき、更には、耐燃焼性において燃焼時の発熱量抑制に優れるメラミン樹脂をベースとするエポキシ変性メラミン樹脂やアクリル樹脂混合メラミン樹脂等も使用することができる。なお、これらの樹脂成分を含有したワニスの基材への含浸方法についても、化粧層１４の場合と同様の手段を採ることができる。
【００３２】
＜３．最下層＞
最下層１６は、バック層となるもので、化粧板１０の設置箇所や化粧板１０を取り付ける対象の性質等に合わせて適宜設定することができる。図示の実施の形態では、最下層１６は、基材、ワニスに含有される樹脂等を、化粧層１４と同じく設定したものを使用している。なお、この最下層１６は必ずしも設ける必要はなく、必要に応じて適宜設定すれば足りる。
【００３３】
＜４．抗菌剤の含有＞
本発明の化粧板１０は、上記の化粧板１０を構成する各層のうち、少なくとも化粧層１４に、抗菌剤が含有されている。この場合、抗菌剤を含有させる層は、少なくとも、表面層１４を含めば、抗菌強度等の設定等の必要に応じて、１）化粧層１４のみ、２）化粧層１４とコア層１２、３）化粧層１４と最下層１６、あるいは、５）化粧層１４、コア層１２、最下層１６の全て、のうちのいずれとすることもできる。少なくとも、表面層１４を含むのは、表面層１４は、化粧板１０の中でも、除菌等すべき空気その他の外部物質との接触率が最も高い最表面に位置し、かつ、多種多様な外観を選択することができるからである。これにより、化粧板の優れた意匠性等の化粧板の特性を活かしつつ、抗菌作用や望黴作用を効果的に発揮させることができ、デザイン性及び衛生性等の付加的機能の両者に対するユーザーの要望に同時に適切に応えることができる。
【００３４】
本発明においては、この含有すべき抗菌剤として、アパタイト系セラミックスに抗菌性金属イオンを化学結合させた金属系無機抗菌剤を使用する。この金属系無機抗菌剤としては、具体的には、例えば、抗菌性金属イオンが銀イオンである銀系無機抗菌剤、即ち、アパタイト系セラミックスに銀イオンを化学結合させた銀系無機抗菌剤を使用することができる。
【００３５】
この抗菌剤は、抗菌剤を含有させるべき層を形成する際に、各層に含有させることができる。即ち、ワニス中に抗菌剤を添加して混合・分散処理をして、均一に分散させ、この抗菌剤が分散されたワニスを、基材に含浸させることにより、各層に含有させることができる。これは、除菌等すべき空気その他の外部物質と接触する抗菌剤の表面積をできるだけ大きく確保するためには、微粉末状の抗菌剤を使用して、これを化粧板１０の原料であるメラミン樹脂やフェノール樹脂等のワニス中に分散させることが必要だからである。
【００３６】
この場合において、本発明において使用するアパタイト系セラミックスに抗菌性金属イオンを化学結合させた金属系無機抗菌剤は、水溶性のメラミン樹脂ワニス中にコロイド状に分散して基材である化粧紙に均一に含浸するため、その抗菌作用や防黴作用を、安定的に発揮することができると同時に、抗菌作用や防黴作用を長期にわたって持続的に発揮させることができる点において、有益である。
【００３７】
この点において、本発明では、従前から多数存在する抗菌剤ではなく、アパタイト系セラミックスに抗菌性金属イオンを化学結合させた金属系無機抗菌剤を使用する技術的意義が存在する。即ち、抗菌作用や防黴作用を発揮できる抗菌剤としては、例えば、銀イオンの有機物錯体である親油性のものがあるが、これは、水溶性であるメラミン樹脂ワニスとなじみにくく、ワニス中に均一に分散することなく凝集し、後述する比較例から解るように、化粧層１４の表面において汚れとなって現れるため、製品として採用することはできない。
【００３８】
また、銀イオンを単にシリカゲルで担持した抗菌剤は、抗菌剤の比重が高い上に、水になじみにくいため、水溶性のメラミン樹脂ワニス中で沈降し、後述する比較例から解るように、通常の含浸方法によったのでは安定的に抗菌作用や防黴作用を発揮することができなかった。一方、銀イオンをゼオライトで担持した抗菌剤は、親水性を有し、水溶性のメラミン樹脂ワニス中において適度に分散はするものの、同様に後述する比較例から解るように、抗菌性が持続しないという問題があった。
【００３９】
そこで、本発明者は、水溶性のメラミン樹脂ワニスに均一に分散させることができ、化粧層１４の外観表面に影響を与えることがないと共に抗菌作用及び防黴作用を安定的に発揮させつつ、同時に、その抗菌作用及び防黴作用を持続的に発揮させる手段を鋭意検討した結果、上記のように、銀イオンをアパタイト系セラミックに化学結合させれば、特別な含浸方法ではなく通常の含浸方法によっても、水溶性のメラミン樹脂ワニス中においてコロイド状に分散して、基材である化粧紙に均一に含浸し、かつ、持続的に抗菌作用及び防黴作用を発揮させることができることに至ったものである。
【００４０】
なお、このように、本発明においては、抗菌作用及び防黴作用を発揮する銀イオンを、従来技術と異なり、アパタイト系セラミックに化学結合させることにより、良好な分散状態及び作用の持続性を確保という効果を発揮していることから、抗菌作用及び防黴作用を発揮することができれば、このアパタイト系セラミックスに化学結合させるべき金属イオンには特に限定はなく、銀イオン以外の、他の抗菌性金属イオンを使用して、アパタイト系セラミックに亜鉛イオンを化学結合させた金属系無機抗菌剤することもでき、その場合であっても、銀イオンの場合と同様の分散性及び持続性を確保することができる。
【００４１】
一方、上記のように、抗菌性を有する金属イオンとして、特に、銀イオンを使用する場合には、その銀イオンの抗菌作用及び防黴作用を安定的に発現させるべく、銀系無機抗菌剤に、銀イオンの溶出を安定させる亜鉛イオンを含有させることもできる。
【００４２】
また、樹脂ワニスへの混合分散に際しては、平均粒子径が０．１μｍ〜５μｍであるアパタイト系セラミックスに抗菌性金属イオンを化学結合させた金属系無機抗菌剤を添加することが望ましい。この範囲において微粉末状とすることにより、樹脂ワニス中に分散させて基材である化粧紙に適切に含浸させることができ、安定的な抗菌作用を持続的に発揮させることができるからである。即ち、粒子径を０．１μｍ未満とすると、分散させることが困難となる一方、５μｍを超えると、緻密に、かつ、均一に分布させにくくなり、安定的で持続的な抗菌作用及び防黴作用の発揮に影響を与えるおそれがあるからである。なお、抗菌剤の平均粒子径は、レーザー散乱型の流度分布計を使用して測定することができる。
【００４３】
また、このアパタイト系セラミックスに抗菌性金属イオンを化学結合させた金属系無機抗菌剤は、基材に含浸される樹脂１００重量部に対して０．２重量部〜２重量部（即ち、基材に含浸される樹脂に対して０．２重量％〜２重量％）添加して基材に含浸することが望ましい。これは、本発明の抗菌剤の添加量を、樹脂１００重量部に対して０．２重量部未満とすると、充分な抗菌作用及び防黴作用を発揮させることができない一方、樹脂１００重量部に対して２重量部超としても、その抗菌作用及び防黴作用は２重量部含有させた場合以上には向上しないため、コストを抑制するためである。なお、この場合、ワニス全体ではなく、樹脂成分に対する重量部としたのは、ワニス中に含まれる溶剤は揮発するため、溶剤を含むワニス全体に対する重量部とすると、乾燥後の（樹脂の硬化後の）各層に対する抗菌剤の含有割合を定量的に把握、調整することが困難となるためである。
【００４４】
この微粉末状の抗菌剤の含有方法（基材への含浸方法）には特に限定はなく、各層に均一に分散して含有させることができれば、抗菌剤が分散されたワニスを、キスコーターやディップにより、基材に含浸させる方法や、その他、例えば、抗菌剤が分散されたワニスをコンマコーターや吹き付けにより基材に含浸させたり、あるいは、ワニスを含浸させた基材（プリプレグ）に、抗菌剤を篩等により均一に篩い落として、含有させることもできる。
【００４５】
また、この抗菌剤の分散処理についても、一般にワニス中への添加物の分散に使用される方法、例えば、抗菌剤が添加されたワニスをスリーワンモーター等により撹拌したり、あるいは、予め水等の粘度の低い液体中に抗菌剤を添加してスリーワンモーター等により撹拌した上でメラミン樹脂等のワニスに添加する等の方法により行うことができる。もっとも、この分散処理の手段には特に限定はなく、より分散を促進するために、微粉末状の抗菌剤を、超音波振動エネルギーにより分散する図示しない超音波分散機やビーズミル（湿式媒体攪拌ミル）等により、ワニス中に均一に分散させることもできる。
【００４６】
＜５．化粧板への加工＞
以上のようにして、アパタイト系セラミックスに抗菌性金属イオンを化学結合させた金属系無機抗菌剤を必要な層に含有させた後は、通常の高圧樹脂化粧板１０の場合と同様に、各層を積層して加熱加圧することにより、アパタイト系セラミックスに抗菌性金属イオンを化学結合させた金属系無機抗菌剤を含み、種々の化粧面を有しつつ、安定的な抗菌作用及び防黴作用を持続的に発揮することができる化粧板１０とすることができる。但し、この場合、一般の高圧樹脂化粧板の場合に比べ、高温で加熱加圧することが望ましく、具体的には、製品最高温度を１２５℃〜１５０℃程度に調整することが望ましい。
【実施例】
【００４７】
次に、表面の化粧層１４にアパタイト系セラミックスに銀イオンを化学結合させた銀系無機抗菌剤を含有させて、図１に示す化粧板１０を製造した本発明の実施例、及び、本発明の効果を確認するために設定した比較例について、説明する。なお、以下の本発明に関する実施例及び比較例に関する記載中、「％」は全て「重量％」を表す。
【００４８】
＜１．実施例１＞
（１）化粧層
ワニス中に含有させる樹脂として、１）モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニス中のメラミン樹脂成分１００重量部に対し、２）抗菌剤として、アパタイト系セラミックスに銀イオンを化学結合させた銀系無機抗菌剤（新東Ｖセラックス株式会社製「Ｃ−１３」）を０．２重量部添加して、混合した。なお、この抗菌剤の、平均粒子径は０．４９μｍとした。このワニスを、スリーワンモーターにて１０分間分散処理をした後、パットに入れ、基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００４９】
（２）コア層
ワニスとして、一般のメラミン化粧板の生産に使用されるホルムアルデヒド（Ｆ）とフェノール（Ｐ）とを反応モル比（Ｐ／Ｆ）が１．３となるように配合して反応させた水溶性レゾール型フェノール樹脂ワニスを得た。一方、基材として、米坪１９０ｇ／ｍ2                                                                               の未晒クラフト紙を使用し、このクラフト紙に、上記のワニスを、ディップ法で含浸させ、樹脂量３０％、揮発分６％に乾燥調整して、フェノール樹脂含浸紙のコア層１２を形成した。なお、このコア層１２は、通常の化粧板におけるフェノール樹脂含浸紙に比べ、樹脂分を５％増加し、揮発分を２５％低下させたものである。
【００５０】
（３）最下層
化粧層１４と同じ基材に、化粧層１４と同じ変性メラミン樹脂ワニスを含浸させて加熱し、樹脂量６０％、揮発分７％に乾燥調整して、変性メラミン樹脂の最下層１６を形成した。なお、ワニスの基材への含浸は、コア層１２と同じく、ディップ法により行った。
【００５１】
（４）化粧層、コア層、最下層の積層
上記（１）〜（３）の化粧層１４、コア層１２、最下層１６を所定枚数重ね合わせ、通常の高圧メラミン樹脂化粧板の熱圧成形方法に準じて、製品最高温度が１３５℃〜１４０℃の範囲内に入るようにして、加熱加圧し、図１に示す形態の化粧板１０を成形した。成形後の化粧板１０は、厚さが０．７８ｍｍ、含水率は４．６％であった。
【００５２】
＜２．実施例２＞
（１）化粧層
ワニス中に含有させる樹脂として、１）モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニス中のメラミン樹脂成分１００重量部に対し、２）抗菌剤として、アパタイト系セラミックスに銀イオンを化学結合させた銀系無機抗菌剤（新東Ｖセラックス株式会社製「Ｃ−１３」）を０．２５重量部添加して、混合した。なお、この抗菌剤の、平均粒子径は０．４９μｍとした。このワニスを、スリーワンモーターにて１０分間分散処理をした後、パットに入れ、基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００５３】
（２）コア層、最下層、及び、各層の積層
その他、コア層１２、最下層１６として、実施例１と同じものを使用し、これらの化粧層１４、コア層１２、最下層１６を所定枚数重ね合わせ、通常の高圧メラミン樹脂化粧板の熱圧成形方法に準じて、製品最高温度が１３５℃〜１４０℃の範囲内に入るようにして、加熱加圧し、図１に示す形態の化粧板１０を成形した。成形後の化粧板１０は、厚さが０．７８ｍｍ、含水率は４．６％であった。即ち、この実施例２は、化粧層１４において、ワニス中に添加する抗菌剤の樹脂成分に対する重量部が、０．２５重量部である点においてのみ、実施例１と設定が異なり、その他の点においては、実施例１と同様とした。
【００５４】
次に、本発明の上記の実施例１及び実施例２の効果を確認するために設定した４つの比較例について説明する。
【００５５】
＜３．比較例１＞
（１）化粧層
ワニス中に含有させる樹脂として、１）モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニス中のメラミン樹脂成分１００重量部に対し、２）抗菌剤として、銀イオンをリン系有機物に保持させた抗菌剤を０．２重量部添加して、混合した。このワニスを、スリーワンモーターにて１０分間分散処理をした後、ディップにより基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００５６】
（２）コア層、最下層、及び、各層の積層
その他、コア層１２、最下層１６として、実施例１及び実施例２と同じものを使用し、、また、各層の積層方法についても、実施例１及び実施例２と同様に設定して、化粧板１０を成形した。成形後の化粧板１０は、厚さが０．７７ｍｍ、含水率は４．５％であった。即ち、この比較例１は、化粧層１４において、ワニス中に添加する抗菌剤が銀イオンをリン系有機物に保持させた抗菌剤である点においてのみ実施例１及び実施例２と設定が異なり、その他の点においては、実施例１及び実施例２と同様とした。
【００５７】
＜４．比較例２＞
（１）化粧層
ワニス中に含有させる樹脂として、１）モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニス中のメラミン樹脂成分１００重量部に対し、２）抗菌剤として、銀イオンをゼオライトに担持した抗菌剤を１重量部添加して、混合した。このワニスを、スリーワンモーターにて１０分間分散処理をした後、ディップにより基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００５８】
（２）コア層、最下層、及び、各層の積層
その他、コア層１２、最下層１６としては、実施例１及び実施例２と同じものを使用し、また、各層の積層方法についても、実施例１及び実施例２と同様に設定して、化粧板１０を成形した。成形後の化粧板１０は、厚さが０．７８ｍｍ  、含水率は４．７％であった。即ち、この比較例２は、化粧層１４において、ワニス中に添加する抗菌剤が銀イオンをゼオライトに担持した抗菌剤である点及びその重量部の点においてのみ実施例１及び２と設定が異なり、その他の点においては、実施例１及び実施例２と同様とした。
【００５９】
＜５．比較例３＞
（１）化粧層
ワニス中に含有させる樹脂として、１）モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニス中のメラミン樹脂成分１００重量部に対し、２）抗菌剤として、銀イオンを通常のシリカゲルに担持した抗菌剤を１重量部添加して、混合した。このワニスを、スリーワンモーターにて１０分間分散処理をした後、ディップにより基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００６０】
（２）コア層、最下層、及び、各層の積層
その他、コア層１２、最下層１６としては、実施例１及び実施例２と同じものを使用し、また、各層の積層方法についても、実施例１及び実施例２と同様に設定して、化粧板１０を成形した。成形後の化粧板１０は、厚さが０．７７ｍｍ  、含水率は４．５％であった。即ち、この比較例３は、化粧層１４において、ワニス中に添加する抗菌剤が銀イオンを通常のシリカゲルに担持した抗菌剤である点及びその重量部の点においてのみ実施例１及び２と設定が異なり、その他の点においては、実施例１及び実施例２と同様とした。
【００６１】
＜６．比較例４＞
（１）化粧層
ワニス中に含有させる樹脂として、モル比が１．６、数平均分子量が２３０、不揮発分が５２％、粘度が４０ｃＰ／２０℃のポストフォーム用水溶性メラミン樹脂に触媒を添加した含浸用メラミン樹脂ワニスを調製した。このワニスを、スリーワンモーターにて１０分間撹拌処理をした後、ディップにより基材に含浸させた。なお、基材としては、通常の化粧紙（米坪１３０ｇ／ｍ2の単色抄き込み紙）を使用し、樹脂量５２％、揮発分５％に乾燥調整して、変性メラミン樹脂の化粧層１４を形成した。
【００６２】
（２）コア層、最下層、及び、各層の積層
その他、コア層１２、最下層１６としては、実施例１及び実施例２と同じものを使用し、また、各層の積層方法についても、実施例１及び実施例２と同様に設定して、化粧板１０を成形した。成形後の化粧板１０は、厚さが０．７８ｍｍ  、含水率は４．７％であった。即ち、この比較例４は、化粧層１４に抗菌剤を混合しなかった点においてのみ実施例１及び２と設定が異なり、その他の点においては、実施例１及び実施例２と同様とした。
【００６３】
＜５．各実施例及び比較例の対比＞
以上の実施例１、２及び比較例１〜４として得られた化粧板１０（メラミン樹脂化粧板）について、その特性を測定した結果を、次の表１に示す。
【００６４】
【表１】
2008100418.tif 000003
【００６５】
なお、この表１において、各測定結果の評価は、次の基準により行った。
１）抗菌性：各実施例及び各比較例の試料を５０ｍｍ角に切り出し、化粧層の上に生菌を滴下し、滴下した直後の生菌数と一定時間経過後の生菌数をカウントし、死滅しているかどうかを判定した。
２）防黴性：各実施例及び各比較例の試料を５０ｍｍ角に切り出し、化粧層の上に黴を移植し、１か月後に増殖しているかどうかを判定した。
３）抗菌保持性：化粧層の表面にウェザーメーターにて紫外線を照射し、高温多湿下（４０℃、湿度９０％）及び加熱下（７０℃）に１か月曝し、化粧板を環境促進テストした後、１）の抗菌性テストを実施して、抗菌作用が持続しているかどうかを判定した。
４）寸法変化率：ＪＩＳＫ６９０２に準拠して測定した。
５）表面鉛筆硬度：ＪＩＳＫ５４０１の塗膜鉛筆引っ掻き試験に準拠して測定した。
【００６６】
この表１から明らかなように、銀イオンをリン系有機物に保持させた抗菌剤を使用した比較例１については、そもそも化粧層の外観表面に汚れが生じ、製品として採用することができないものであったため、抗菌性、防黴性、抗菌保持性のテストをするに値しなかったため、これらのテストは実施しなかった。一方、抗菌剤を混合しなかった比較例４については、良好な外観表面は確保することができたものの、当然ではあるが、抗菌作用及び防黴作用は発揮することはできなかった。
【００６７】
そこで、化粧層の外観表面に影響を与えることなく、抗菌作用及び防黴作用は発揮することができた比較例２及び比較例３に着目すると、銀イオンを通常のシリカゲルに担持した抗菌剤を使用した比較例２においては、生菌の滴下直後は抗菌作用を発揮することはできたものの、その作用は持続せず、また、防黴作用を適切に発揮することはできなかった。また、銀イオンを通常のシリカゲルに担持した抗菌剤を使用した比較例３においては、抗菌作用は発揮するものの、その作用にばらつきがあり、安定的ではなく、また。持続性にも欠けており、更には、防黴作用を適切に発揮することはできなかった。
【００６８】
対して、アパタイト系セラミックスに銀イオンを化学結合させた銀系無機抗菌剤を使用した本発明の実施例１及び実施例２については、いずれも、抗菌作用をバラツキなく安定的に発揮すると共に、その効果が長期間にわたって持続し、更に、長時間掛けて増殖する黴に対する防黴性も適切に発揮したことが解る。即ち、本発明の実施例は、いずれも、化粧層の外観表面に影響を与えることなく、安定的な抗菌作用及び防黴作用を、長期間にわたって持続的に発揮できることが立証された。
【産業上の利用可能性】
【００６９】
本発明の化粧板は、特に、病院や学校等の公共施設、各種事業所における机やテーブル、ロッカーの扉、トイレブースの間仕切り等における抗菌性化粧板として使用するのに適していることは勿論、住宅における家具や内装材等としても、幅広く適用することができる。
【図面の簡単な説明】
【００７０】
【図１】本発明の化粧板の断面図である。
【符号の説明】
【００７１】
１０  化粧板
１２  コア層
１４  化粧層
１６  最下層
【図１】
2008100418.tif 000004